(57)【要約】【課題】応答速度を落とすことなく、画像保持性に優れたエレクトロクロミック表示素子を提供すること。【解決手段】第１の基材１０の上に少なくとも第１の電極層１１と第１のエレクトロクロミック層１２とを順に積層して形成された基板と、第２の基材１７の上に少なくとも第２の電極層１６と第２のエレクトロクロミック層１５とを順に積層して形成された基板とを、熱により粘度が可逆的に変化する電解質層１３を挟んで第１及び第２のエレクトロクロミック層１２及び１５同士が対向するように配置された、エレクトロクロミック表示素子。【選択図】図１
2015060109.tif 000002
【特許請求の範囲】
【請求項１】
それぞれ基材上に少なくとも電極層とエレクトロクロミック層とを順に積層して形成された２つの基板が、電解質層を挟んで当該エレクトロクロミック層同士が対向するように配置されたエレクトロクロミック表示素子において、
前記電解質層が熱により粘度が可逆的に変化することを特徴とする、エレクトロクロミック表示素子。
【請求項２】
それぞれ基材上に少なくとも電極層とエレクトロクロミック層とを順に積層して形成された２つの基板が、電解質層を挟んで当該エレクトロクロミック層同士が対向するように配置され、表示面とは逆側にヒーター部を有するエレクトロクロミック表示素子において、
前記電解質層が熱により粘度が可逆的に変化することを特徴とする、エレクトロクロミック表示素子。
【請求項３】
前記２つの電極層のうち少なくとも１つは、透明電極であることを特徴とする、請求項１又は２に記載のエレクトロクロミック表示素子。
【請求項４】
前記電解質層が表示切替時のみ低粘度化することを特徴とする、請求項１から３のいずれかに記載のエレクトロクロミック表示素子。
【請求項５】
前記電解質層が温度に応じて可逆的に粘度変化する材料を０．０５％〜５０％含むことを特徴とする、請求項１から４のいずれかに記載のエレクトロクロミック表示素子。
【発明の詳細な説明】
【技術分野】
【０００１】
本発明は、エレクトロクロミック表示素子に関する。
【背景技術】
【０００２】
近年、画像表示装置としてバックライトを使用した液晶表示装置が主流であるが、目にかかる負担が大きく、長時間見続ける用途には適していない。
【０００３】
目に対する負担が小さい表示装置として、一対の電極間に電気泳動表示層を備える反射型表示装置が提案されている（特許文献１を参照）。この電気泳動式表示装置は、印刷された紙面と同様に、反射光によって文字や画像を表示するものであるため、目に対する負担が小さく、画面を長時間見続ける作業に適している。
【０００４】
しかしながら、電気泳動式表示装置は、構造上、電気泳動表示層上に、赤、緑、青の３原色の画素からなるカラーフィルタを設けて多色表示するため、カラーフィルタ自身が光を吸収して、表示素子の反射率が低下し、それに伴ってコントラスト比が低下する。
【０００５】
一方、上記のようなカラーフィルタを設けず、反射型の表示装置を実現するための有望な技術として、エレクトロクロミズム現象を用いる方式がある。
【０００６】
電圧を印加することで、可逆的に酸化還元反応が起こり、可逆的に色が変化する現象をエレクトロクロミズムという。このエレクトロクロミズム現象を引き起こすエレクトロクロミック化合物の発色／消色（以下、発消色）を利用した表示素子が、エレクトロクロミック表示素子である。このエレクトロクロミック表示素子については、反射型の表示素子であること、メモリー効果があること、低電圧で駆動できることから、電子ペーパー用途の表示素子技術の有力な候補として、材料開発からデバイス設計に至るまで、幅広く研究開発が行われている。
【０００７】
ただし、エレクトロクロミック表示素子には、酸化還元反応を利用して発消色を行う原理ゆえに、発消色の応答速度が遅いという欠点がある。特許文献２では、エレクトロクロミック化合物を電極近傍に固定させることによって発消色の応答速度の改善を図った例が記載されている。特許文献２の記載によれば、従来は数１０秒程度であった発消色に要する時間は、１秒程度まで向上している。
【０００８】
また、エレクトロクロミック現象は電気化学現象であるため、エレクトロクロミック表示素子の応答速度や発色のメモリー効果は、エレクトロクロミック表示素子を構成する電解質層の性能（イオン伝導度等）の影響を受ける。電解質を溶媒に溶かすことによって形成した液体状の電解質層を用いる場合、応答性の点で優れているが、素子強度及び信頼性の点で劣る。
【０００９】
この問題の解決に向け、電解質をゲル化する方策が検討されているが（特許文献３を参照）、これに示されている物理架橋タイプのものは、高温環境では液化してしまい本質的な問題解決になっていない。一方、紫外線（ＵＶ）化学架橋タイプのものは、同様に電解質を用いる用途であるリチウムイオン電池用には多用されているが、これを電気化学表示素子の電解質として用いた場合には、架橋反応時のＵＶ照射により、エレクトロクロミック活性物質等が分解／劣化してしまうという二次障害が生起する。また、熱化学架橋（熱硬化）タイプのゲル電解質も検討されているが、電気伝導度が劣り、応答速度が遅くなるという問題もある。
【先行技術文献】
【特許文献】
【００１０】
【特許文献１】特公昭５０−０１５１１５号公報
【特許文献２】特表２００１−５１０５９０号公報
【特許文献３】特開２００１−１６７６２９号公報
【発明の概要】
【発明が解決しようとする課題】
【００１１】
上記のように一般的に、エレクトロクロミック表示素子はメモリー効果があるということで知られているが、既存の電気泳動表示素子と比較すると、まだその画像保持性には及ばないというのが現状である。
【００１２】
この解決法として、電解質層をゲル化し、酸化還元反応に利用される電解質層中のイオンの移動速度を低下させ、画像保持性の改善を期待することができる。しかしながら、これにより、表示切替時の応答速度までも低下させてしまうことが危惧される。このように電解質層のゲル化と応答速度とは、トレードオフの関係となっている。
【００１３】
本発明は、上記事情に鑑みてなされたものであって、表示切替時以外の室温環境下では画像保持性を高めることができ、表示切替時には応答速度を低下させることなく表示切替のできる、エレクトロクロミック表示素子を提供することを目的とする。
【課題を解決するための手段】
【００１４】
第１の発明は、それぞれ基材上に少なくとも電極層とエレクトロクロミック層とを順に積層して形成された２つの基板が、電解質層を挟んでエレクトロクロミック層同士が対向するように配置されたエレクトロクロミック表示素子において、電解質層が熱により粘度が可逆的に変化することを特徴とする、エレクトロクロミック表示素子である。
【００１５】
第２の発明は、それぞれ基材上に少なくとも電極層とエレクトロクロミック層とを順に積層して形成された２つの基板が、電解質層を挟んでエレクトロクロミック層同士が対向するように配置され、表示面とは逆側にヒーター部を有するエレクトロクロミック表示素子において、電解質層が熱により粘度が可逆的に変化することを特徴とする、エレクトロクロミック表示素子である。
【００１６】
第３の発明は、第１及び第２の発明において、２つの電極層のうち少なくとも１つは、透明電極であることを特徴とする、エレクトロクロミック表示素子である。
【００１７】
第４の発明は、第１から第３の発明において、電解質層が表示切替時のみ低粘度化することを特徴とする、エレクトロクロミック表示素子である。
【００１８】
第５の発明は、第１から第４の発明において、電解質層が温度に応じて可逆的に粘度変化する材料を０．０５％〜５０％含むことを特徴とする、エレクトロクロミック表示素子である。
【発明の効果】
【００１９】
上記本発明によれば、熱により粘度が可逆的に変化する電解質を用いることで、表示切替時以外の室温環境下では、電解質を高粘度化して画像保持性を高めることができ、表示切替時のみ熱により電解質を低粘度化して応答速度を低下させることなく表示切替のできる、画像保持性及び応答速度に優れたエレクトロクロミック表示素子を提供することができる。
【図面の簡単な説明】
【００２０】
【図１】本発明の一実施形態に係るエレクトロクロミック表示素子の断面図
【図２】本発明の一実施形態に係るエレクトロクロミック表示素子の断面図
【図３】エレクトロクロミック表示素子による保持時間−反射率特性の一例を示す図
【発明を実施するための形態】
【００２１】
以下、本発明の実施の形態について詳細に説明する。
図１は、本発明の一実施形態に係るエレクトロクロミック表示素子の部分縦断面図である。図２は、図１の構造にヒーター部１８を追加した本発明の一実施形態に係るエレクトロクロミック表示素子の部分縦断面図である。
【００２２】
図１に示すエレクトロクロミック表示素子は、第１の基材１０の上に第１の電極層１１、第１のエレクトロクロミック層１２、電解質層１３、接着層１４、第２のエレクトロクロミック層１５、第２の電極層１６、及び第２の基材１７を、順に積層して形成される。
【００２３】
第１の基材１０及び第２の基材１７の少なくとも一方は、光透過性基材であれば特に限定されるものではないが、これらの基材には例えばガラス基板や高分子フィルム等の基材が用いられる。高分子フィルムの材料としては、テトラアセチルセルロース（ＴＡＣ）、ポリエチレンテレフタレート（ＰＥＴ）、ポリエチレンナフタレート（ＰＥＮ）、シンジオタクチックポリスチレン（ＳＰＳ）、ポリフェニレンスルフィド（ＰＰＳ）、ポリカーボネート（ＰＣ）、ポリアリレート（ＰＡｒ）、ポリスルフォン（ＰＳＦ）、ポリエーテルスルフォン（ＰＥＳ）、ポリエーテルイミド（ＰＥＩ）、環状ポリオレフィン等が挙げられる。
【００２４】
第１の電極層１１及び第２の電極層１６は、導電性を有する材料であれば特に限定されるものではないが、光透過性基材である第１の基材１０又は第２の基材１７と接する電極層は光透過性を確保する必要があるため、これらの電極層には透明且つ導電性に優れた透明導電性材料が用いられる。透明導電性材料としては、ＩＴＯ(Indium Tin Oxide)等の酸化インジウム系、酸化スズ系、酸化亜鉛系のような透明性を有する導電性酸化物、又はカーボンナノチューブやチオフェン系化合物等を用いることができる。電極層の形成には、蒸着法、スパッタ法、ＣＶＤ法等の乾式成膜法や、塗液を用いた湿式成膜法等の従来技術を用いることができる。
【００２５】
第１のエレクトロクロミック層１２及び第２のエレクトロクロミック層１５に含まれるエレクトロクロミック化合物の材料としては、酸化還元により色の変化を起こす材料が用いられる。このような材料として、ポリマー系、色素系、金属錯体、金属酸化物等の公知のエレクトロクロミック化合物が用いられる。
【００２６】
具体的に、ポリマー系及び色素系のエレクトロクロミック化合物として、アゾベンゼン系、アントラキノン系、ジアリールエテン系、ジヒドロプレン系、スチリル系、スチリルスピロピラン系、スピロオキサジン系、スピロチオピラン系、チオインジゴ系、テトラチアフルバレン系、テレフタル酸系、トリフェニルメタン系、トリフェニルアミン系、ナフトピラン系、ビオロゲン系、ピラゾリン系、フェナジン系、フェニレンジアミン系、フェノキサジン系、フェノチアジン系、フタロシアニン系、フルオラン系、フルギド系、ベンゾピラン系、メタロセン系、等の低分子系有機エレクトロクロミック化合物、ポリアニリン、ポリチオフェン等の導電性高分子化合物が用いられる。
【００２７】
一方、金属錯体系及び金属酸化物系のエレクトロクロミック化合物としては、酸化チタン、酸化バナジウム、酸化タングステン、酸化インジウム、酸化イリジウム、酸化ニッケル、プルシアンブルー等の無機系エレクトロクロミック化合物が用いられる。
【００２８】
エレクトロクロミック層の形成方法としては、特に限定されることはないが、エレクトロクロミック材料を直接又はバインダーと混合して塗料とし、スクリーン印刷、スピンコート、ダイコーテイング、コンマコート、グラビアコート等の汎用の塗布技術を用いることができる。
【００２９】
電解質層１３の材料としては、一般的に、支持塩を溶媒に溶解させたものが用いられる。支持塩として、例えば、アルカリ金属塩、アルカリ土類金属塩等の無機イオン塩、４級アンモニウム塩や酸類、アルカリ類の支持塩を用いることができる。具体的に、ＬｉＣｌＯ４、ＬｉＢＦ４、ＬｉＡｓＦ６、ＬｉＰＦ６、ＬｉＣＦ３ＳＯ３、ＬｉＣＦ３ＣＯＯ、ＫＣｌ、ＮａＣｌＯ３、ＮａＣｌ、ＮａＢＦ４、ＮａＳＣＮ、ＫＢＦ４、Ｍｇ(ＣｌＯ４)２、Ｍｇ(ＢＦ４)２等を用いることができる。また、溶媒として、例えば、プロピレンカーボネート、アセトニトリル、γ−ブチロラクトン、エチレンカーボネート、スルホラン、ジオキソラン、テトラヒドロフラン、２−メチルテトラヒドロフラン、ジメチルスルホキシド、１，２−ジメトキシエタン、１，２−エトキシメトキシエタン、ポリエチレングリコール、アルコール類、が用いられる。その他、電解質層１３の材料としては、支持塩を溶媒に溶解させた液体状の電解質に特に限定されるものではないため、ゲル状の電解質や、ポリマー電解質等の固体電解質も用いられる。
【００３０】
本実施形態における電解質層１３は、上記に加えて、温度に応じて可逆的に粘度変化する材料を添加して形成されたものである。具体的には、常温ではゲル状で、それ以上高温で液状となるワックス類、飽和脂肪酸、高級アルコール類、ロウ類等の分散媒や熱可逆性ゲル化剤等が挙げられる。
【００３１】
例えば、１，２，３，４−ジベンジリデン−Ｄ−ソルビトール、１２−ヒドロキシステアリン酸、Ｎ−ラウロイル−Ｌ−グルタミン酸−α，γ−ビス−ｎ−ブチルアミド、スピンラベル化ステロイド、コレステロール誘導体、ジアルキルリン酸アルミニウム、フェノール系環状オリゴマー、２，３−ビス−ｎ−ヘキサデシロキシアントラセン、環状デプシペプチド、部分フッ素化アルカン、シスチン誘導体、ビス（２−エチルヘキシル）スルホコハク酸ナトリウム、トリフェニルアミン誘導体、ブチロラクトン誘導体、４級アンモニウム塩、フッ素化アルキル化オリゴマー、尿素誘導体、ビタミンＨ誘導体、グルコンアミド誘導体、コール酸誘導体、Ｌ−アラニン誘導体、Ｌ−イソロイシン誘導体、Ｌ−バリン誘導体、環状ジペプチド誘導体、オリゴ（α−アミノ酸）、シクロヘキサンジアミン誘導体、１，３，５−シクロヘキサントリカルボンサン誘導体、双頭型アミノ酸誘導体、ハルビツール酸誘導体／トリアミノピリジン誘導体等が挙げられる。これらは、１種単独で使用してもよいし、２種以上を併用してもよい。
【００３２】
これらの温度に応じて可逆的に粘度変化する材料の含有量は、電解質層１３が表示閲覧時（例えば、常温）にゲル状になり、表示切替時に液状になるように決めればよいが、電解質層１３に対して、０．０５％〜５０％が好ましく、０．１％〜１０％がより好ましい。温度に応じて可逆的に粘度変化する材料の含有量が０．０５％未満であると、電解質層１３のゲル化が不十分となり、画像保持性が低下することがあり、５０％を超えると、加熱しても電解質層１３の粘度が十分に低下しなかったり、不要物が残存したりして、電解質の支持塩の移動を妨げ、画質劣化を引き起こすためである。
【００３３】
電解質層１３におけるゲル化及び液化転移温度としては、特に制限はなく、目的に応じて適宜選択することができるが、４０℃〜１２０℃が好ましく、５０〜１００℃がより好ましい。ゲル化及び液化転移温度は、溶媒の種類、量、温度に応じて可逆的に粘度変化する材料の種類や量を適宜選択することによって、調整することができる。ゲル化及び液化転移温度が４０℃未満であると、通常の環境では問題ないが、直射日光に曝される屋外や炎天下の車内等で使用した場合に、画像保持性が低下する恐れがある。特に、屋外等の厳しい環境下で安定に使用するためには、ゲル化及び液化転移温度は、５０℃以上であることがより好ましい。しかし、ゲル化及び液化転移温度が１２０℃を超えると、その温度に到達するまでにかかる時間が増加し、表示切替速度や画質の低下を引き起こす場合がある。
【００３４】
電解質層１３の粘度は、表示閲覧時（例えば、常温）にゲル状になり、表示切替時に液状になるように決めればよいが、表示閲覧時に１００００ｍＰａ・ｓ以上、表示切替時に１０００ｍＰａ・ｓ以下であるのが好ましい。表示閲覧時に１００００ｍＰａ・ｓ以下であると、電解質層１３中の電解質の支持塩の移動を妨げることができず、画像保持性が悪くなる。また、表示切替時に１０００ｍＰａ・ｓ以上であると、電解質の支持塩の移動を妨げ、表示切替速度が遅くなり、画像劣化を引き起こすためである。
【００３５】
また、電解質層１３に分散させる反射材料として、例えば、酸化チタン、酸化アルミニウム、酸化亜鉛、酸化セシウム、酸化イットリウム、シリカ等の白色反射材料を用いることもできる。これにより、一方のエレクトロクロミック層の発色のみが表示され、他方のエレクトロクロミック層の発色状態を見えなくすることができる。
【００３６】
電解質層１３の形成方法としては、室温より高温で、液状で、スクリーン印刷、スピンコート、ダイコート等の一般的な塗布方法で塗布し、その後、室温に下げてゲル状にすることで容易に形成することができるが、これに限られたものではない。
【００３７】
接着層１４の材料としては、公知の接着性樹脂を使用することができるが、例えば、エポキシ樹脂、アクリル樹脂、シリコーン樹脂等の光硬化型接着性樹脂、熱硬化型接着性樹脂ポリエチレン、ポリプロピレン等の酸変性物からなる熱可塑性接着性樹脂等を使用することができる。接着層１４には、必要に応じてギャップ制御のためにガラスや樹脂からなる球状や棒状等のスペーサーを混入することができる。
【００３８】
接着層１４の形成方法としては、材料やパターンに応じて、スピンコート、スプレーコート、フレキソ、グラビア、マイクログラビア、凹版オフセット等のコーティング法、印刷法や、インクジェット法、ディスペンサ塗布、ノズル吐出、転写法、ラミネート法等を用いることができる。
【００３９】
第１の電極層１１の上に第１のエレクトロクロミック層１２を積層させたものと、第２の電極層１６の上に第２のエレクトロクロミック層１５を積層させたものとを、接着層１４を介して貼り合わせる工程は、気泡等の混入防止のため真空中で行うのが好ましいが、特に限定されるものではない。
【００４０】
ヒーター部１８は、電解質層１３を加熱するための部分であり、電解質の粘度を可変できる温度にすることができる機構であれば特に制限はなく、カーボンヒーター、セラミックヒーター、電熱線ヒーター等を、目的に応じて適宜選択することができる。
【００４１】
以下、本発明の実施例及び比較例を説明するが、本発明はこの実施例にのみ限定されるものではない。
【実施例】
【００４２】
先ず、透明基板である平行平板のガラスからなる基材１０の上に、ＩＴＯ膜（４００ｎｍ）よりなる第１の電極層１１及び第２の電極層１６を各々、スパッタリング法、フォトリソグラフィ法、エッチング法を用いて形成した。
【００４３】
次に、エレクトロクロミック材料として、プルシアンブルーを分散させた１．０ｍｏｌ／ｌプルシアンブルー分散液を調製し、この分散液をＩＴＯ膜上へスピンコート法にて塗布し、３００ｎｍの第１のエレクトロクロミック層１２及び第２のエレクトロクロミック層１５を形成した。
【００４４】
電解質材料として、炭酸プロピレンに０．１ｍｏｌ／ｌのヘキサフルオロリン酸カリウムを溶解した電解液に更に２０ｗｔ％の酸化チタン（ＴｉＯ２）を分散させた。得られた分散液を、８０℃に加熱し、熱可逆性ゲル化剤として１２−ヒドロキシステアリン酸を１ｗｔ％添加し、電解質層形成材料を調製した。
【００４５】
続いて、８０℃に加熱したホットプレート上に第１のエレクトロクロミック層１２／第１の電極層１１／第１の基材１０を積層させた基材（基板）を載せて、端部に厚み５０μｍの両面に接着面を有するスペーサー（ＰＥＴフィルム）を額縁状に貼り付け、スペーサー内に分散液が浸透しないように隔離壁を設け、８０℃で十分に加熱した。なお、スペーサーの一部に隙間を設け分散液や空気の出口を確保した。次に、スペーサーで囲まれた基材上に、粒径が５０μｍのスペーサー粒子（ミクロパール、積水化学工業社製）を適量入れ、８０℃に保温しておいた電解質層形成材料を均等に流し込み、そのまま室温まで冷却した。電解質層形成材料がゲル状であることを確認し、その上から第２の基材１７／第２の電極層１６／第２のエレクトロクロミック層１５を積層させた基材（基板）を端部から載せていき、空気が入らないようにローラで押さえながらスペーサーと接着させ、最後に基材の端部全域に紫外線硬化型接着材を用いて封止し、本発明のエレクトロクロミック表示素子を作製した。
【００４６】
得られたエレクトロクロミック表示素子のＩＴＯ電極に、１．５Ｖの電圧を１０秒間印加したところ、青から透明（電解質層１３の白色が目視される）に着色変化し、プルシアンブルーの酸化還元に伴うエレクトロクロミック挙動が確認され、本素子が有効にエレクトロクロミック表示素子として機能し得ることが実証された。また、そのまま電圧を印加せずに放置させた場合、反射率の半減値は約６００時間まで延び、画像保持性に優れることが確認された（図３を参照）。表示切替速度は、青→透明に約１０秒、透明→青に約９秒であり、速度の低下はほとんど見られなかった。
【比較例】
【００４７】
先ず、透明基板である平行平板のガラスからなる基材１０の上に、ＩＴＯ膜（４００ｎｍ）よりなる第１の電極層１１及び第２の電極層１６を各々、スパッタリング法、フォトリソグラフィ法、エッチング法を用いて形成した。
【００４８】
次に、エレクトロクロミック材料として、プルシアンブルーを分散させた１．０ｍｏｌ／ｌプルシアンブルー分散液を調製し、この分散液をＩＴＯ膜上へスピンコート法にて塗布し、３００ｎｍの第１のエレクトロクロミック層１２及び第２のエレクトロクロミック層１５を形成した。
【００４９】
電解質材料として、炭酸プロピレンに０．１ｍｏｌ／ｌのヘキサフルオロリン酸カリウムを溶解した電解液に増粘剤としてＰＭＭＡを１０ｗｔ％添加し、更に２０ｗｔ％の酸化チタン（ＴｉＯ２）を分散させ、電解質層形成材料を調製した。
【００５０】
続いて、第１のエレクトロクロミック層１２／第１の電極層１１／第１の基材１０を積層させた基材（基板）の端部に厚み５０μｍの両面に接着面を有するスペーサー（ＰＥＴフィルム）を額縁状に貼り付け、スペーサー内に分散液が浸透しないように隔離壁を設けた。なお、スペーサーの一部に隙間を設け分散液や空気の出口を確保した。次に、スペーサーで囲まれた基材上に、粒径が５０μｍのスペーサー粒子（ミクロパール、積水化学工業社製）を適量入れ、電解質層形成材料を均等に流し込んだ。その上から第２の基材１７／第２の電極層１６／第２のエレクトロクロミック層１５を積層させた基材（基板）を端部から載せていき、空気が入らないようにローラで押さえながらスペーサーと接着させ、最後に基材の端部全域に紫外線硬化型接着材を用いて封止し、エレクトロクロミック表示素子を作製した。
【００５１】
得られたエレクトロクロミック表示素子のＩＴＯ電極に、１．５Ｖの電圧を１０秒間印加したところ、青から透明（電解質層１３の白色が目視される）に着色変化し、プルシアンブルーの酸化還元に伴うエレクトロクロミック挙動が確認され、本素子が有効にエレクトロクロミック表示素子として機能し得ることが実証された。ただし、そのまま電圧を印加せずに放置しておくと、約２００時間で反射率の半減値を迎え、画像保持性に劣ることが確認された（図３を参照）。表示切替速度は、青→透明に約９秒、透明→青に約８秒であった。
【産業上の利用可能性】
【００５２】
本発明は、従来の電解液を具備する電気化学素子と同様、多様な用途に利用できる。電圧印加によって色を制御するエレクトロクロミック素子としては、表示素子、調光素子等へ適用可能である。
【符号の説明】
【００５３】
１０  第１の基材
１１  第１の電極層
１２  第１のエレクトロクロミック層
１３  電解質層
１４  接着層
１５  第２のエレクトロクロミック層
１６  第２の電極層
１７  第２の基材
１８  ヒーター部
【図１】
2015060109.tif 000003
【図２】
2015060109.tif 000004
【図３】
2015060109.tif 000005